(57)【要約】  対象物の表面の箇所ごとでの膜厚のばらつきの幅が小さい亜鉛皮膜を速やかに形成することを可能にする亜鉛めっき浴添加剤を提供する。２種類のアミン化合物を構成単位として含んだ水溶性共重合体を含有する亜鉛めっき浴添加剤。【特許請求の範囲】
【請求項１】
下記式（１）で示される構成単位（ａ）および下記式（２）で示される構成単位（ｂ）を含む水溶性共重合体を含有する亜鉛めっき浴添加剤。
【化１】
2012032643.tif 000012
【請求項２】
前記水溶性共重合体において、前記構成単位（ａ）および前記構成単位（ｂ）は、前記構成単位（ａ）の質量と前記構成単位（ｂ）の質量との和に対する前記構成単位（ａ）の質量の百分率比が１０〜６０％にて含まれている請求項１に記載の亜鉛めっき浴添加剤。
【請求項３】
前記水溶性共重合体は、前記構成単位（ａ）同士、前記構成単位（ｂ）同士、または前記構成単位（ａ）と前記構成単位（ｂ）とが下記式（３）および／または下記式（４）で示される連結基を介して連結している請求項１または２に記載の亜鉛めっき浴添加剤。
【化２】
2012032643.tif 000013
（式（３）中において、ａは１〜５の整数、ｂは１〜５の整数、ｄは１〜５の整数、ｅは１〜５の整数、ｍは０〜５の整数を表す。式（４）中において、ｆは１〜５の整数、ｇは１〜５の整数、ｈは１〜５の整数、ｉは１〜５の整数、ｎは０〜５の整数を表す。）
【請求項４】
請求項１〜３のいずれか一項に記載の亜鉛めっき浴添加剤と、亜鉛イオンと、水酸化物イオンと、を含有する非シアン系アルカリ性亜鉛めっき浴。
【請求項５】
前記水溶性共重合体を０．１〜５０ｇ／Ｌ含有する請求項４に記載の非シアン系アルカリ性亜鉛めっき浴。
【請求項６】
Ｎ−ベンジルピリミジウム−３−カルボネートを含有する請求項４または５に記載の非シアン系アルカリ性亜鉛めっき浴。
【請求項７】
下記式（５）で示される芳香族アルデヒド化合物のアルデヒド基に亜硫酸水素を付加した亜硫酸水素付加物を含有する請求項４〜６のいずれか一項に記載の非シアン系アルカリ性亜鉛めっき浴。
【化３】
2012032643.tif 000014
（式（５）中において、Ｒ１、Ｒ２、Ｒ３は、−Ｈ、−ＯＨ、または−ＯＣＨ３であり、Ｒ１〜Ｒ３が同一であっても異なっていてもよい。）
【請求項８】
前記芳香族アルデヒド化合物が、４−メトキシベンズアルデヒド、４−ヒドロキシ−３−メトキシベンズアルデヒド、３，４−ジメトキシベンズアルデヒド、３，４−メチレンジオキシベンズアルデヒド、２−ヒドロキシベンズアルデヒドおよび４−ヒドロキシベンズアルデヒドからなる群より選ばれる１種以上からなる請求項７に記載の非シアン系アルカリ性亜鉛めっき浴。
【請求項９】
前記亜硫酸水素付加物を０．００５〜１．０ｇ／Ｌ含有する請求項７または８に記載の非シアン系アルカリ性亜鉛めっき浴。
【請求項１０】
前記亜鉛イオンを５〜２５ｇ／Ｌ含有する請求項４〜９のいずれか一項に記載の非シアン系アルカリ性亜鉛めっき浴。
【請求項１１】
珪素化合物、エチレンジアミン四酢酸ナトリウム、ヒドロキシエチレンジアミン三酢酸三ナトリウムからなる群より選ばれる１種以上を含有する請求項４〜１０のいずれか一項に記載の非シアン系アルカリ性亜鉛めっき浴。
【請求項１２】
下記式（６）で示される複素環式化合物および／または前記複素環式化合物の誘導体を含有する請求項４〜１１のいずれか一項に記載の非シアン系アルカリ性亜鉛めっき浴。
【化４】
2012032643.tif 000015
（式（６）中、ｐは、１〜３の整数、Ｒ４とＲ５は、同じものか、または異なったものであり、−Ｈ、−ＣＨ２ＣＯＯＨ、−ＣＨ２ＣＨ２ＯＨ、または−ＣＨ２ＣＨ（ＯＨ）ＣＨ２Ｃｌを表す。）
【発明の詳細な説明】
【技術分野】
【０００１】
本発明は、電気めっき法に用いる亜鉛めっき浴に添加する亜鉛めっき浴添加剤、および非シアン系アルカリ性亜鉛めっき浴に関する。
【背景技術】
【０００２】
亜鉛めっきは、錆によって腐食することを防止するために金属部品に用いられている。そして、金属部品を亜鉛めっきする際には、電気めっき法を用いている。電気めっき法は、亜鉛めっきの対象となる金属（以下、対象物という）を亜鉛めっき浴に浸漬した状態にし、この状態で対象物を通電する方法である。この通電により、亜鉛めっき浴中に溶解していた亜鉛が対象物の表面の各所で析出する。そして、この析出した亜鉛が対象物の表面を覆っていくことにより亜鉛皮膜が形成されていく。【０００３】
電気めっき法では、亜鉛の析出量が、対象物の表面の箇所ごとにばらついてしまうことが問題となっている。亜鉛析出量が対象物の表面の箇所ごとにばらつくと、対象物の表面には膜厚のばらついた亜鉛皮膜が形成されてしまう。また、亜鉛皮膜の膜厚がばらついてしまうことにより、亜鉛皮膜の光沢外観なども悪化しがちになる。そこで、亜鉛析出量のばらつきの幅を小さくするため、亜鉛の析出を抑制する働きを持った添加剤を亜鉛めっき浴に加えている（例えば、特許文献１）。この添加剤の働きによって対象物の各箇所で亜鉛析出量を略同じにすることにより、対象物の表面の箇所ごとでの膜厚のばらつきの幅が小さな亜鉛皮膜を形成できるようになる。
【先行技術文献】
【特許文献】
【０００４】
【特許文献１】特開昭５１−１３５８３７号公報
【０００５】
ところが、上記の添加剤は、亜鉛析出量が過剰になってしまう箇所だけでなく、もともと亜鉛析出量が少ない箇所でも亜鉛の析出を抑制してしまう。そのために、亜鉛皮膜の形成速度が低下してしまうという問題が生じている。【０００６】
上記の問題に鑑みて、本発明の目的は、対象物の表面の箇所ごとでの膜厚のばらつきの幅が小さい亜鉛皮膜を速やかに形成することを可能にする亜鉛めっき浴添加剤および非シアン系アルカリ性亜鉛めっき浴を提供することにある。
【発明の概要】
【０００７】
本発明は、上記課題を解決するため完成するに至ったものでる。詳しくは、以下に示す亜鉛めっき浴添加剤および非シアン系アルカリ性亜鉛めっき浴である。
【０００８】
［１］  下記式（１）で示される構成単位（ａ）および下記式（２）で示される構成単位（ｂ）を含む水溶性共重合体を含有する亜鉛めっき浴添加剤。
【０００９】
【化１】
2012032643.tif 000002
【００１０】
［２］  前記水溶性共重合体において、前記構成単位（ａ）および前記構成単位（ｂ）は、前記構成単位（ａ）の質量と前記構成単位（ｂ）の質量との和に対する前記構成単位（ａ）の質量の百分率比が１０〜６０％にて含まれている前記［１］に記載の亜鉛めっき浴添加剤。
【００１１】
［３］  前記水溶性共重合体は、前記構成単位（ａ）同士、前記構成単位（ｂ）同士、または前記構成単位（ａ）と前記構成単位（ｂ）とが下記式（３）および／または下記式（４）で示される連結基を介して連結している前記［１］または［２］に記載の亜鉛めっき浴添加剤。
【００１２】
【化２】
2012032643.tif 000003
【００１３】
（式（３）中において、ａは１〜５の整数、ｂは１〜５の整数、ｄは１〜５の整数、ｅは１〜５の整数、ｍは０〜５の整数を表す。式（４）中において、ｆは１〜５の整数、ｇは１〜５の整数、ｈは１〜５の整数、ｉは１〜５の整数、ｎは０〜５の整数を表す。）
【００１４】
［４］  前記［１］〜［３］のいずれかに記載の亜鉛めっき浴添加剤と、亜鉛イオンと、水酸化物イオンと、を含有する非シアン系アルカリ性亜鉛めっき浴。
【００１５】
［５］  前記水溶性共重合体を０．１〜５０ｇ／Ｌ含有する前記［４］に記載の非シアン系アルカリ性亜鉛めっき浴。
【００１６】
［６］  Ｎ−ベンジルピリミジウム−３−カルボネートを含有する前記［４］または［５］に記載の非シアン系アルカリ性亜鉛めっき浴。
【００１７】
［７］  下記式（５）で示される芳香族アルデヒド化合物のアルデヒド基に亜硫酸水素を付加した亜硫酸水素付加物を含有する前記［４］〜［６］のいずれかに記載の非シアン系アルカリ性亜鉛めっき浴。
【００１８】
【化３】
2012032643.tif 000004
【００１９】
（式（５）中において、Ｒ１、Ｒ２、Ｒ３は、−Ｈ、−ＯＨ、または−ＯＣＨ３であり、Ｒ１〜Ｒ３が同一であっても異なっていてもよい。）
【００２０】
［８］  前記芳香族アルデヒド化合物が、４−メトキシベンズアルデヒド、４−ヒドロキシ−３−メトキシベンズアルデヒド、３，４−ジメトキシベンズアルデヒド、３，４−メチレンジオキシベンズアルデヒド、２−ヒドロキシベンズアルデヒドおよび４−ヒドロキシベンズアルデヒドからなる群より選ばれる１種以上からなる前記［７］に記載の非シアン系アルカリ性亜鉛めっき浴。
【００２１】
［９］  前記亜硫酸水素付加物を０．００５〜１．０ｇ／Ｌ含有する前記［７］または［８］に記載の非シアン系アルカリ性亜鉛めっき浴。
【００２２】
［１０］  前記亜鉛イオンを５〜２５ｇ／Ｌ含有する前記［４］〜［９］のいずれかに記載の非シアン系アルカリ性亜鉛めっき浴。
【００２３】
［１１］  珪素化合物、エチレンジアミン四酢酸ナトリウム、ヒドロキシエチレンジアミン三酢酸三ナトリウムからなる群より選ばれる１種以上を含有する前記［４］〜［１０］のいずれかに記載の非シアン系アルカリ性亜鉛めっき浴。
【００２４】
［１２］  下記式（６）で示される複素環式化合物および／または前記複素環式化合物の誘導体を含有する前記［４］〜［１１］のいずれかに記載の非シアン系アルカリ性亜鉛めっき浴。
【００２５】
【化４】
2012032643.tif 000005
【００２６】
（式（６）中、ｐは、１〜３の整数、Ｒ４とＲ５は、同じものか、または異なったものであり、−Ｈ、−ＣＨ２ＣＯＯＨ、−ＣＨ２ＣＨ２ＯＨ、または−ＣＨ２ＣＨ（ＯＨ）ＣＨ２Ｃｌを表す。）
【００２７】
本発明の亜鉛めっき浴添加剤は、対象物の表面の箇所ごとでの膜厚のばらつきの幅が小さい亜鉛皮膜を速やかに形成することを可能にする。また、本発明の非シアン系アルカリ性亜鉛めっき浴によれば、対象物の表面の箇所ごとでの膜厚のばらつきの幅が小さい亜鉛皮膜を速やかに形成することができる。
【図面の簡単な説明】
【００２８】
【図１】ハルセルめっき試験後の陰極板の模式図である。
【図２】実施例１〜４および比較例１〜２の陰極板における箇所ごとの亜鉛皮膜の膜厚を示したグラフである。
【図３】比較例３の陰極板における箇所ごとの亜鉛皮膜の膜厚を示したグラフである。
【発明を実施するための形態】
【００２９】
以下、図面を参照しつつ本発明の実施の形態について説明する。本発明は、以下の実施形態に限定されるものではなく、本発明の範囲を逸脱しない限りにおいて、変更、修正、改良を加え得るものである。
【００３０】
１．亜鉛めっき浴添加剤：
本発明の亜鉛めっき浴添加剤は、下記式（１）で示される構成単位（ａ）および下記式（２）で示される構成単位（ｂ）を含む水溶性共重合体を含有する。
【００３１】
【化５】
2012032643.tif 000006
【００３２】
水溶性共重合体は、機能特性の観点から、重量平均分子量（Ｍｗ）が２０００〜５００００であることが望ましい。ここで機能特性とは、亜鉛皮膜の外観を良好にする特性（亜鉛皮膜のコゲの防止、光沢外観ムラの防止）や、亜鉛皮膜を速やかに形成する特性（時間当たりの亜鉛析出量を多くする特性）や、対象物の表面の箇所ごとでの膜厚のばらつきの幅を小さくする特性（亜鉛皮膜をより均一な膜厚で形成する特性）のことである。また、上記の機能特性をより高める観点から、水溶性共重合体の重量平均分子量は、２０００〜３００００であることがより好ましい。この重量平均分子量は、ポリエチレンオキシド（ＰＥＯ）を標準試料とした３次近似曲線の検量線を用いて測定することができる。
【００３３】
また、本発明の亜鉛めっき浴添加剤は、構成単位（ａ）および構成単位（ｂ）を含む水溶性共重合体を含有することにより、亜鉛が過剰に析出することを抑える作用を有する。この作用により、対象物の表面の一部の箇所のみで過剰量の亜鉛が析出することが抑えられ、その結果として、対象物の表面の箇所ごとに亜鉛皮膜の膜厚がばらつくことが抑えられる。
【００３４】
電気めっき法では、対象物の表面の電流密度が箇所ごとにばらつくときがある。このとき、対象物の表面の電流密度の高い箇所では時間あたりの亜鉛析出量が多くなり、対象物の表面の電流密度の低い箇所では時間あたりの亜鉛析出量が少なくなる。そのため、対象物の表面の電流密度が箇所ごとにばらつくと、対象物の表面の箇所ごとに亜鉛皮膜の膜厚がばらついてしまう。
【００３５】
本発明の亜鉛めっき浴添加剤は、構成単位（ａ）および構成単位（ｂ）を含む水溶性共重合体を含有することにより、電流密度の高い箇所での亜鉛の析出を強く抑えることができる。一方で、本発明の亜鉛めっき浴添加剤は、構成単位（ａ）および構成単位（ｂ）を含む水溶性共重合体を含有することにより、電流密度の低い箇所で亜鉛の析出を抑える作用が弱くなっている。そのため、本発明の亜鉛めっき浴添加剤を亜鉛めっき浴に添加しても、電流密度の低い箇所での時間あたりの亜鉛析出量が低下しにくい。したがって、本発明の亜鉛めっき浴添加剤を亜鉛めっき浴に添加することにより、電流密度の高い箇所での亜鉛の析出量を少なくし、一方で電流密度の低い箇所での亜鉛の析出量をそのまま維持することができる。そのため、電流密度の高い箇所での亜鉛析出量が電流密度の低い箇所での亜鉛析出量に近づいていき、その結果として、対象物の表面の箇所ごとでの亜鉛皮膜の膜厚のばらつきの幅が小さくなる。加えて、もともと亜鉛析出量が少ない箇所である、電流密度の低い箇所での亜鉛の析出を抑え過ぎないため、亜鉛皮膜を速やかに形成できる。
【００３６】
また、本発明の亜鉛めっき浴添加剤は、水溶性共重合体に含まれる構成単位（ａ）の質量と構成単位（ｂ）の質量との和に対する水性溶性共重合体に含まれる構成単位（ａ）の質量の百分率比（以下、「構成単位（ａ）・（ｂ）の比率」という）が大きくなるにつれて、時間あたりの亜鉛析出量が増加する傾向がある。したがって、本発明の亜鉛めっき浴添加剤は、水溶性共重合体における構成単位（ａ）・（ｂ）の比率を調整することにより、浴の亜鉛濃度や浴の温度を変化させることなく、時間あたりの亜鉛析出量を多くしたり少なくしたりすることができる。すなわち、本発明の亜鉛めっき浴添加剤を亜鉛めっき浴に加えることにより、浴の亜鉛イオン濃度や浴の温度を変化させることなく、亜鉛皮膜の形成速度を調整することができる。その結果として、亜鉛皮膜の膜厚が対象物の表面の一部の箇所で過剰に厚くなるといった、浴中の亜鉛濃度の増加させた時や浴の温度を高めた時に発生していた問題が生じることがなくなる。すなわち、本発明の亜鉛めっき浴添加剤を亜鉛めっき浴に加えることにより、従来法では亜鉛皮膜の形成速度の調整時に生じていた問題が解消できる。
【００３７】
本発明の亜鉛めっき浴添加剤では、水溶性共重合体における構成単位（ａ）・（ｂ）の比率が１０〜６０％であることが好ましい。構成単位（ａ）・（ｂ）の比率が１０〜６０％である場合には、電気めっき法の各態様（バレルめっき、治具に対象となる対象物を吊るして亜鉛めっきする方法など）のいずれに対しても、構成単位（ａ）・（ｂ）の比率の増減による亜鉛皮膜の形成速度の調整が可能になる。
【００３８】
また、水溶性共重合体における構成単位（ａ）・（ｂ）の比率が１０〜６０％の場合には、構成単位（ａ）・（ｂ）の比率が小さくなるほど、電流密度の高い箇所と電流密度の低い箇所との間で時間あたりの亜鉛析出量の差が小さくなる傾向がある。したがって、より均一な膜厚の亜鉛皮膜を形成したい場合には、構成単位（ａ）・（ｂ）の比率が小さい水溶性共重合体を亜鉛めっき浴添加剤に含有させるとよい。
【００３９】
本発明の亜鉛めっき浴添加剤は、水溶性共重合体が構成単位（ａ）同士、構成単位（ｂ）同士、または構成単位（ａ）と構成単位（ｂ）とが下記式（３）および／または下記式（４）で示される連結基を介して連結している場合においても、上記した作用を発揮することができる。
【００４０】
【化６】
2012032643.tif 000007
【００４１】
（式（３）中において、ａは１〜５の整数、ｂは１〜５の整数、ｄは１〜５の整数、ｅは１〜５の整数、ｍは０〜５の整数を表す。式（４）中において、ｆは１〜５の整数、ｇは１〜５の整数、ｈは１〜５の整数、ｉは１〜５の整数、ｎは０〜５の整数を表す。）
【００４２】
上記式（３）に示した連結基は、ビス（２−クロロメチル）エーテル、ビス（２−クロロエチル）エーテル、ビス（２−クロロプロピル）エーテル、それらの水溶液反応に於ける自己重合物での連結によって水溶性共重合体内に挿入することができる。また、上記式（４）に示した連結基は、エピクロルヒドリン、１，３−ジクロロ−２−プロパノール、１，４−ジクロロ−２−ブタノール、それらの水溶液反応に於ける自己重合物での連結によって水溶性共重合体内に挿入することができる。例えば、溶剤として水を用いて、構成単位（ａ）を有する尿素誘導体および構成単位（ｂ）を有する尿素誘導体を任意のモル比で混合溶解した後、攪拌下、液温度６０℃以下を保ちつつ必要量のエピクロルヒドリンを少量ずつ添加する。その後、２時間環流させて縮重合させることにより、構成単位（ａ）同士、構成単位（ｂ）同士、または構成単位（ａ）と構成単位（ｂ）とが（４）に示した連結基を介して連結している水溶性重合体を製造することができる。
【００４３】
本発明の亜鉛めっき浴添加剤を用いた亜鉛めっき浴としては、例えば、以下に説明する非シアン系アルカリ性亜鉛めっき浴（以下、「本発明の非シアン系アルカリ性亜鉛めっき浴」という）を挙げることができる。
【００４４】
２．非シアン系アルカリ性亜鉛めっき浴：
本発明の非シアン系アルカリ性亜鉛めっき浴は、上記の構成単位（ａ）および構成単位（ｂ）を含む水溶性共重合体を含んだ亜鉛めっき浴添加剤と、亜鉛イオンと、水酸化物イオンとを含有する。以後、水溶性共重合体と称したとき、特に言及のない限り、構成単位（ａ）および構成単位（ｂ）を含む水溶性共重合体のことを指すものとする。また、亜鉛めっき浴添加剤と称したとき、特に言及のない限り、構成単位（ａ）および構成単位（ｂ）を含む水溶性共重合体を含んだ亜鉛めっき浴添加剤（上述の本発明の亜鉛めっき添加剤）を指すものとする。
【００４５】
本発明の非シアン系アルカリ性亜鉛めっき浴を用いて電気めっき法を行った場合、亜鉛皮膜を速く形成することができる。そして、亜鉛皮膜は、対象物の表面の箇所ごとでの膜厚のばらつきの幅が小さい。また、電気めっき法を行った際に対象物の表面で電流密度の大きさがばらついた場合でも、膜厚のばらつきの幅の小さな亜鉛皮膜を形成できる。
【００４６】
さらに、本発明の非シアン系アルカリ性亜鉛めっき浴では、水溶性共重合体における構成単位（ａ）・（ｂ）の比率がより高い場合に時間あたりの亜鉛析出量がより多くなる。本発明の非シアン系アルカリ性亜鉛めっき浴の使用時に亜鉛皮膜をより速く形成する必要が生じたときには、水溶性共重合体の構成単位（ａ）・（ｂ）の比率が高いものに替えるだけ対処できる。すなわち、水溶性共重合体のみを替えた浴を再調製するという容易な作業によって亜鉛皮膜の形成速度を変更できる。また、本発明の非シアン系アルカリ性亜鉛めっき浴では、浴の亜鉛イオン濃度や浴の温度を変化させることなく、亜鉛皮膜の形成速度を調整することが可能になる。その結果として、亜鉛皮膜の膜厚が対象物の表面の一部の箇所で過剰に厚くなるといった、浴中の亜鉛濃度の増加させた時や浴の温度を高めた時に発生していた問題が生じることがなくなる。すなわち、本発明の非シアン系アルカリ性亜鉛めっき浴は、従来法では亜鉛皮膜の形成速度の調整時に生じていた問題が解消できる。
【００４７】
また、本発明の非シアン系アルカリ性亜鉛めっき浴では、水溶性共重合体の構成単位（ａ）・（ｂ）の比率を低くしていくと電流密度の高い箇所での時間あたりの亜鉛析出量が少なくなってゆき、その結果として、電流密度の高い箇所の亜鉛析出量が電流密度の低い箇所の亜鉛析出量により近づいていく。そのため、水溶性共重合体の構成単位（ａ）・（ｂ）の比率を調整することにより、電流密度の高い箇所での亜鉛析出量と電流密度の低い箇所での亜鉛析出量を略同じにして、より均一な膜厚の亜鉛皮膜を形成することも可能になる。
【００４８】
本発明の非シアン系アルカリ性亜鉛めっき浴は、構成単位（ａ）および構成単位（ｂ）を含む水溶性共重合体を０．１〜５０ｇ／Ｌ含有していることが好ましい。本発明の非シアン系アルカリ性亜鉛めっき浴に０．１〜５０ｇ／Ｌの水溶性重合体が含まれていることにより、上述したような構成単位（ａ）・（ｂ）の比率の増減が時間あたりの亜鉛析出量の増減に反映されやすくなる。
【００４９】
本発明の非シアン系アルカリ性亜鉛めっき浴は、亜鉛皮膜の光沢を高める（いわゆる光沢性を高める）観点や、電流密度の低い箇所において析出した亜鉛を対象物に付きやすくする（つきまわり性を高める）観点から、Ｎ−ベンジルピリミジウム−３−カルボネートを含有することが好ましい。
【００５０】
本発明の非シアン系アルカリ性亜鉛めっき浴は、光沢性を高める観点やつきまわり性を高める観点から、下記式（５）で示される芳香族アルデヒド化合物のアルデヒド基に亜硫酸水素を付加した亜硫酸水素付加物を含有することが好ましい。
【００５１】
【化７】
2012032643.tif 000008
【００５２】
（式（５）中において、Ｒ１、Ｒ２、Ｒ３は、−Ｈ、−ＯＨ、または−ＯＣＨ３であり、Ｒ１〜Ｒ３が同一であっても異なっていてもよい。）
【００５３】
上記の芳香族アルデヒド化合物としては、４−メトキシベンズアルデヒド、４−ヒドロキシ−３−メトキシベンズアルデヒド、３，４−ジメトキシベンズアルデヒド、３，４−メチレンジオキシベンズアルデヒド、２−ヒドロキシベンズアルデヒドおよび４−ヒドロキシベンズアルデヒドからなる群より選ばれる１種以上からなるものを用いることができる。
【００５４】
また、本発明の非シアン系アルカリ性亜鉛めっき浴は、上記の亜硫酸水素付加物を０．００５〜１．０ｇ／Ｌ含有することが望ましい。
【００５５】
また、本発明の非シアン系アルカリ性亜鉛めっき浴は、亜鉛イオンを５〜２５ｇ／Ｌ含有することが望ましい。
【００５６】
本発明の非シアン系アルカリ性亜鉛めっき浴は、ジンケート亜鉛（［Ｚｎ（ＯＨ）４］２−）を含有したジンケート型亜鉛めっき浴に適用することも可能である。ジンケート亜鉛の調製は、めっき技術の当業者が通常用いうる手法を適宜採用できる。例えば、ジンケート亜鉛を溶解させためっき浴とするため、従来公知の方法と同様に、酸化亜鉛（ＺｎＯ）を、水酸化ナトリウム（ＮａＯＨ）水溶液などのアルカリ水溶液に溶解することにより、ジンケート亜鉛を調製するとよい。
【００５７】
また、本発明の非シアン系アルカリ性亜鉛めっき浴は、有害な金属イオンを含んだ場合にこの有害な金属イオンを無害化する目的や、水質を軟化させる目的のため、珪素化合物、エチレンジアミン四酢酸ナトリウム、ヒドロキシエチレンジアミン三酢酸三ナトリウムからなる群より選ばれる１種以上を含有することが好ましい。
【００５８】
また、本発明の非シアン系アルカリ性亜鉛めっき浴は、時間あたりの亜鉛析出量を多くする観点から、下記式（６）で示される複素環式化合物および／または複素環式化合物の誘導体を含有することが好ましい。特に、これらの複素環式化合物または複素環式化合物の誘導体を含有することにより、電流密度の低い箇所での時間あたりの亜鉛析出量が増え、電流密度の高い箇所と電流密度の低い箇所との間で時間あたりの亜鉛性出量の差が小さくなる。すなわち、複素環式化合物または複素環式化合物の誘導体を含有することにより、均一な膜厚の亜鉛皮膜をさらに速く形成することができるようになる。
【００５９】
【化８】
2012032643.tif 000009
（式（６）中、ｐは、１〜３の整数、Ｒ４とＲ５は、同じものか、または異なったものであり、−Ｈ、−ＣＨ２ＣＯＯＨ、−ＣＨ２ＣＨ２ＯＨ、または−ＣＨ２ＣＨ（ＯＨ）ＣＨ２Ｃｌを表す。）
【実施例】
【００６０】
以下、本発明を実施例に基づいてさらに詳細に説明するが、本発明はこれらの実施例に限定されるものではない。【００６１】
（１）亜鉛めっき浴添加剤
（添加剤Ａ）
Ｎ，Ｎ’−ビス［３−（ジメチルアミノ）プロピル］尿素１９．３ｇ（０．０８４モル）と［３−（ジメチルアミノ）プロピル］尿素１２．２ｇ（０．０８４モル）、水酸化ナトリウム３．３ｇ  （０．０８４モル）、および水６２．４ｇを３００ｍｌ三口フラスコに投入し、攪拌下、６０℃以下でエピクロルヒドリン１５．４ｇ（０．１７モル）を徐々に加え、その後２時間環流加熱して重縮合反応させて得たものを添加剤Ａとした。【００６２】
（添加剤Ｂ）
Ｎ，Ｎ’−ビス［３−（ジメチルアミノ）プロピル］尿素２５．７ｇ（０．１１２モル）と［３−（ジメチルアミノ）プロピル］尿素８．１ｇ（０．０５６モル）、水酸化ナトリウム２．２ｇ  （０．０５６モル）、および水６２．４ｇを３００ｍｌ三口フラスコに投入し、攪拌下、６０℃以下でエピクロルヒドリン１５．４ｇ（０．１７モル）を徐々に加え、その後２時間環流加熱して重縮合反応させて得たものを添加剤Ｂとした。【００６３】
（添加剤Ｃ）
Ｎ，Ｎ’−ビス［３−（ジメチルアミノ）プロピル］尿素３０．９ｇ（０．１３４モル）と［３−（ジメチルアミノ）プロピル］尿素４．９ｇ（０．０３４モル）、水酸化ナトリウム１．３ｇ  （０．０３４モル）、および水６２．４ｇを３００ｍｌ三口フラスコに投入し、攪拌下、６０℃以下でエピクロルヒドリン１５．４ｇ（０．１７モル）を徐々に加え、その後２時間環流加熱して重縮合反応させて得たものを添加剤Ｃとした。【００６４】
（添加剤Ｄ）
Ｎ，Ｎ’−ビス［３−（ジメチルアミノ）プロピル］尿素３８．６ｇ（０．１６８モル）、および水６２．４ｇを３００ｍｌ三口フラスコに投入し、攪拌下、６０℃以下でエピクロルヒドリン１５．４ｇ（０．１７モル）を徐々に加え、その後２時間環流加熱して重縮合反応させて得たものを添加剤Ｄとした。【００６５】
（添加剤Ｅ）
ジメチルアミノプロピルアミンとエピクロルヒドリンをモル比１：１にて仕込んで重縮合反応させて得られる重縮合物（商品名Ｐｒｏｄｕｃｔ、品番Ｊ−１３８Ｍ）をＵＲＳＡ社より入手し、添加剤Ｅとした。【００６６】
添加剤Ａ〜Ｅについて、高速ＧＰＣ装置、ＨＬＣ−８３２０ＧＰＣ、  Ｅｃｏ  ＳＥＣ（東ソー製）を使用し、ポリエチレンオキシド（ＰＥＯ）を標準試料とした３次近似曲線の検量線を用いて分子量を測定した（ＧＰＣ測定条件については下記）。その結果、添加剤ＡはＭｗが３９００、添加剤ＢはＭｗが４６００、添加剤ＣはＭｗが５７００、添加剤ＤはＭｗが７２００、添加剤ＥはＭｗが１６０００であることが判明した。ＧＰＣは、目的物質を分子サイズによって分離を行う方法である。ＧＰＣ装置は、分子の大きさで振り分けができるカラムを用いたクロマトグラフを用いることで物質を分離する装置である。ＧＰＣは、特に高分子物質の分離・分析に優れている。水系ＧＰＣはサイズ排除クロマトグラフィーの一種で、略称ＳＥＣとも言われている。
＜ＧＰＣ測定共通条件＞
水系ＧＰＣ装置：ＨＬＣ−８３２０ＧＰＣ、ＥｃｏＳＥＣ（東ソー・テクノシステム株式会社製）
カラム    ：ＴＳＫｇｅｌ  Ｇ６０００ＰＷＸＬ−ＣＰ  ＋  ＴＳＫｇｅｌ  Ｇ３０００ＰＷＸＬ−ＣＰ（７．８ｍｍＩ．Ｄ．Ｘ３０ｃｍ）
検出器    ：示差屈折計（ＲＩ検出器）
溶離液    ：０．１Ｍ  ＮａＮＯ３水溶液
カラム温度：４０℃【００６７】
添加剤Ａ〜Ｄに含まれるポリマーの構成単位（ａ）、（ｂ）の質量比を求めるために１３Ｃ−ＮＭＲ（ＤＭＳＯ−ｄ６、４００ＭＨｚ）を使用した。それぞれの質量の算出は、構成単位（ａ）については１６２ｐｐｍ近くにある、構成単位（ｂ）については１５９ｐｐｍ近くにあるそれぞれのカルボニル炭素ピークの強度比に基づいて算出した。【００６８】
添加剤Ａ〜Ｄに含まれるポリマーについての、構成単位（ａ）・（ｂ）の比率［構成単位（ａ）の質量／（構成単位（ａ）の質量＋構成単位（ｂ）の質量）×１００］を表１に示す。【００６９】
【表１】
2012032643.tif 000010
【００７０】
（２）非シアン系アルカリ性亜鉛めっき浴の調製
（実施例１）
亜鉛イオン１２ｇ／Ｌ、水酸化ナトリウム１２０ｇ／Ｌ、添加剤Ａ２．５０ｇ／Ｌ、ベンジルピリジニウムカルボキシレートの４８％水溶液［ＢＡＳＦ社製、Ｌｕｇａｌｖａｎ  ＢＰＣ−４８、以下、光沢付与剤（Ｉ）］０．０５ｇ／Ｌを含む非シアン系アルカリ性亜鉛めっき浴を調製した（表２）。【００７１】
（実施例２）
亜鉛イオン１２ｇ／Ｌ、水酸化ナトリウム１２０ｇ／Ｌ、添加剤Ｂ２．５０ｇ／Ｌ、光沢付与剤（Ｉ）０．０５ｇ／Ｌを含む非シアン系アルカリ性亜鉛めっき浴を調製した（表２）。【００７２】
（実施例３）
亜鉛イオン１２ｇ／Ｌ、水酸化ナトリウム１２０ｇ／Ｌ、添加剤Ｃ２．５０ｇ／Ｌ、光沢付与剤（Ｉ）０．０５ｇ／Ｌを含む非シアン系アルカリ性亜鉛めっき浴を調製した（表２）。【００７３】
（実施例４）
亜鉛イオン１２ｇ／Ｌ、水酸化ナトリウム１２０ｇ／Ｌ、添加剤Ｂ２．５０ｇ／Ｌ、光沢付与剤としてアニスアルデヒド重亜硫酸Ｎａ付加物の水溶液（アニスアルデヒド重亜硫酸Ｎａ付加物の含有量がアニスアルデヒド換算で４０ｇ／Ｌ）［以下、光沢付与剤（ＩＩ）］０．０３ｇ／Ｌを含む非シアン系アルカリ性亜鉛めっき浴を調製した（表２）。【００７４】
（比較例１）
亜鉛イオン１２ｇ／Ｌ、水酸化ナトリウム１２０ｇ／Ｌ、添加剤Ｄ２．５０ｇ／Ｌ、光沢付与剤（Ｉ）０．０５ｇ／Ｌを含む非シアン系アルカリ性亜鉛めっき浴を調製した（表２）。【００７５】
（比較例２）
亜鉛イオン１２ｇ／Ｌ、水酸化ナトリウム１２０ｇ／Ｌ、添加剤Ｅ１．６０ｇ／Ｌ、光沢付与剤として光沢付与剤（Ｉ）０．０５ｇ／Ｌを含む非シアン系アルカリ性亜鉛めっき浴を調製した（表２）。【００７６】
（比較例３）
亜鉛イオン１２ｇ／Ｌ、水酸化ナトリウム１２０ｇ／Ｌを含む非シアン系アルカリ性亜鉛めっき浴を調製した（表２）。【００７７】
【表２】
2012032643.tif 000011
【００７８】
（３）ハルセルめっき試験
実施例１〜４および比較例１〜３のうちのいずれか１つの非シアン系アルカリ性亜鉛めっき浴を入れためっき槽（２６７ｍｌハルセル槽、株式会社山本鍍金試験機社製、品番：Ｂ−５０並型水槽）に、陽極板として鉄板（縦４５ｍｍ×横４５ｍｍ×厚さ１ｍｍ）を、陰極板として冷却圧延鋼板（ＳＰＣＣ）（縦６５ｍｍ×横１００ｍｍ×厚さ１．５ｍｍ）を設置した。めっき条件は２．０Ａで１０分、亜鉛めっき浴の温度２５℃にて実施した。【００７９】
（４）光沢性と外観の評価
上記のハルセルめっき試験後、陰極板の表面に形成された亜鉛皮膜の光沢性を目視で判定した。その結果を表２に示す。なお、表２にいう「全面光沢」とは、均一な鏡面に近いものをいう。また、「半光沢」とは、光沢性が鈍いものをいう。「粗雑結晶」とは、粒子の大きさがまちまちで粗い結晶のことをいう。【００８０】
（５）高電部折り曲げ試験
図１は、ハルセルめっき試験後の陰極板のおもて面（亜鉛めっきを施した面、いわゆる「めっき面」）の模式図である。図１を参照し説明すると、めっき槽に設置した際にちょうど真ん中の深さに相当する位置で高電部端から低電部端に沿った折れ目ができるように陰極板を折り曲げた。具体的には、陰極板の裏面（めっき面と反対側の面）同士が接触するように陰極板を１８０度折り曲げ、次いで折れ曲がっためっき面が平らな状態となるまで陰極板を開いた。この状態で、めっき面の高電部端周辺（高電部端から２０ｍｍ以内の範囲）の折れ目に亜鉛皮膜の剥離が生じたか否かを判定した。結果を表２に示す。【００８１】
（６）亜鉛皮膜の膜厚測定
亜鉛皮膜の膜厚について、蛍光Ｘ線膜厚計（ＳＩＩ社製、ＳＦＴ−９２００）を用いて測定した。図１を参照し説明すると、膜厚の測定は、陰極板をめっき槽に設置した際にちょうど真ん中の深さに相当する位置（上記の高電部折り曲げ試験で折れ目ができる位置と同じ）で、高電部端から低電部端に向かって、１０ｍｍ、２０ｍｍ、３０ｍｍ、４０ｍｍ、５０ｍｍ、６０ｍｍ、７０ｍｍ、８０ｍｍ、９０ｍｍの合計９つ箇所について行った。実施例１〜実施例４、比較例１、比較例２の結果を図２のグラフに示す。また、比較例３の結果を図３のグラフに示す。【００８２】
（７）均一電着性の評価
上記の亜鉛皮膜の膜厚測定における高電部端から２０ｍｍの箇所の膜厚（ＨＣＤ）と高電部端から８０ｍｍの箇所の膜厚（ＬＣＤ）との比（ＨＣＤ／ＬＣＤ）を算出し、均一電着性を評価した。その結果を表２に示す。【００８３】
実施例１〜４は、均一電着性が高く、かつ亜鉛皮膜を厚く形成できることが判明した。対して、比較例１は、電流密度の高い箇所から電流密度の低い箇所まで一様に膜厚が薄くなることにより、均一な膜厚の亜鉛皮膜が形成されていた。また、比較例２は、電流密度の高い箇所で亜鉛皮膜の膜厚が過剰に厚くなり、一方で、電流密度の低い箇所で亜鉛皮膜の膜厚が薄くなっていた。すなわち、比較例２のように添加剤Ｅを含有する場合には、亜鉛イオン濃度が１２ｇ／Ｌ、亜鉛めっき浴の温度２５℃という条件下において、対象物の表面の一部の箇所で亜鉛皮膜が過剰に厚くなってしまうことが判明した。【００８４】
また、実施例１〜３の結果から、水溶性共重合体の濃度を一定のままで水溶性共重合体の構成単位（ａ）・（ｂ）の比率を増減することにより、亜鉛皮膜の形成を速めたり遅くしたりできることが判明した。【００８５】
実施例３は、亜鉛皮膜が均一な膜厚で厚く形成できることが判明した。これに対して、比較例１は、亜鉛皮膜の膜厚が均一であるものの薄いことが判明した（比較例１の亜鉛皮膜の膜厚は、実施例３の亜鉛皮膜の膜厚の約３分の１であった。）。【００８６】
比較例３は、添加剤Ａ〜Ｅのいずれも含んでいない。図３に示されるように、亜鉛めっき浴が亜鉛の析出を抑える働きを持った添加剤を含んでいない場合、対象物の表面の箇所ごとで亜鉛皮膜の膜厚がばらついてしまうことを確認した。また、比較例３では、電流密度の高低に関係なく、局所的に過剰な膜厚となる箇所が所々で生じていた（凸凹な亜鉛皮膜が形成された）。
【産業上の利用可能性】
【００８７】
本発明は、電気めっき法に用いる亜鉛めっき浴に添加する亜鉛めっき浴添加剤、および非シアン系アルカリ性亜鉛めっき浴として利用できる。
【図１】
2012032643.tif 000016
【図２】
2012032643.tif 000017
【図３】
2012032643.tif 000018
【手続補正書】
【提出日】平成25年1月25日(2013.1.25)
【手続補正１】
【補正対象書類名】特許請求の範囲
【補正対象項目名】全文
【補正方法】変更
【補正の内容】
【特許請求の範囲】
【請求項１】
下記式（１）で示される構造からなる構成単位（ａ）および下記式（２）で示される構造からなる構成単位（ｂ）を含むとともに前記構成単位（ａ）と前記構成単位（ｂ）とが連結基を介して結合している部分を有する水溶性共重合体を含有する亜鉛めっき浴添加剤。
【化１】
2012032643.tif 000019
【請求項２】
前記水溶性共重合体において、前記構成単位（ａ）および前記構成単位（ｂ）は、前記構成単位（ａ）の質量と前記構成単位（ｂ）の質量との和に対する前記構成単位（ａ）の質量の百分率比が１０〜６０％にて含まれている請求項１に記載の亜鉛めっき浴添加剤。
【請求項３】
前記水溶性共重合体は、前記構成単位（ａ）同士、前記構成単位（ｂ）同士、および／または前記構成単位（ａ）と前記構成単位（ｂ）とが下記式（３）および／または下記式（４）で示される連結基を介して連結している請求項１または２に記載の亜鉛めっき浴添加剤。
【化２】
2012032643.tif 000020
（式（３）中において、ａは１〜５の整数、ｂは１〜５の整数、ｄは１〜５の整数、ｅは１〜５の整数、ｍは０〜５の整数を表す。式（４）中において、ｆは１〜５の整数、ｇは１〜５の整数、ｈは１〜５の整数、ｉは１〜５の整数、ｎは０〜５の整数を表す。）
【請求項４】
請求項１〜３のいずれか一項に記載の亜鉛めっき浴添加剤と、亜鉛イオンと、水酸化物イオンと、を含有する非シアン系アルカリ性亜鉛めっき浴。
【請求項５】
前記水溶性共重合体を０．１〜５０ｇ／Ｌ含有する請求項４に記載の非シアン系アルカリ性亜鉛めっき浴。
【請求項６】
Ｎ−ベンジルピリミジウム−３−カルボネートを含有する請求項４または５に記載の非シアン系アルカリ性亜鉛めっき浴。
【請求項７】
下記式（５）で示される芳香族アルデヒド化合物のアルデヒド基に亜硫酸水素を付加した亜硫酸水素付加物を含有する請求項４〜６のいずれか一項に記載の非シアン系アルカリ性亜鉛めっき浴。
【化３】
2012032643.tif 000021
（式（５）中において、Ｒ１、Ｒ２、Ｒ３は、−Ｈ、−ＯＨ、または−ＯＣＨ３であり、Ｒ１〜Ｒ３が同一であっても異なっていてもよい。）
【請求項８】
前記芳香族アルデヒド化合物が、４−メトキシベンズアルデヒド、４−ヒドロキシ−３−メトキシベンズアルデヒド、３，４−ジメトキシベンズアルデヒド、３，４−メチレンジオキシベンズアルデヒド、２−ヒドロキシベンズアルデヒドおよび４−ヒドロキシベンズアルデヒドからなる群より選ばれる１種以上からなる請求項７に記載の非シアン系アルカリ性亜鉛めっき浴。
【請求項９】
前記亜硫酸水素付加物を０．００５〜１．０ｇ／Ｌ含有する請求項７または８に記載の非シアン系アルカリ性亜鉛めっき浴。
【請求項１０】
前記亜鉛イオンを５〜２５ｇ／Ｌ含有する請求項４〜９のいずれか一項に記載の非シアン系アルカリ性亜鉛めっき浴。
【請求項１１】
珪素化合物、エチレンジアミン四酢酸ナトリウム、ヒドロキシエチレンジアミン三酢酸三ナトリウムからなる群より選ばれる１種以上を含有する請求項４〜１０のいずれか一項に記載の非シアン系アルカリ性亜鉛めっき浴。
【請求項１２】
下記式（６）で示される複素環式化合物および／または前記複素環式化合物の誘導体を含有する請求項４〜１１のいずれか一項に記載の非シアン系アルカリ性亜鉛めっき浴。
【化４】
2012032643.tif 000022
（式（６）中、ｐは、１〜３の整数、Ｒ４とＲ５は、同じものか、または異なったものであり、−Ｈ、−ＣＨ２ＣＯＯＨ、−ＣＨ２ＣＨ２ＯＨ、または−ＣＨ２ＣＨ（ＯＨ）ＣＨ２Ｃｌを表す。）
【手続補正２】
【補正対象書類名】明細書
【補正対象項目名】０００８
【補正方法】変更
【補正の内容】
【０００８】
［１］  下記式（１）で示される構造からなる構成単位（ａ）および下記式（２）で示される構造からなる構成単位（ｂ）を含むとともに前記構成単位（ａ）と前記構成単位（ｂ）とが連結基を介して結合している部分を有する水溶性共重合体を含有する亜鉛めっき浴添加剤。
【手続補正３】
【補正対象書類名】明細書
【補正対象項目名】００１１
【補正方法】変更
【補正の内容】
【００１１】
［３］  前記水溶性共重合体は、前記構成単位（ａ）同士、前記構成単位（ｂ）同士、および／または前記構成単位（ａ）と前記構成単位（ｂ）とが下記式（３）および／または下記式（４）で示される連結基を介して連結している前記［１］または［２］に記載の亜鉛めっき浴添加剤。
【手続補正４】
【補正対象書類名】明細書
【補正対象項目名】００４４
【補正方法】変更
【補正の内容】
【００４４】
２．非シアン系アルカリ性亜鉛めっき浴：
本発明の非シアン系アルカリ性亜鉛めっき浴は、上記の構成単位（ａ）および構成単位（ｂ）を含む水溶性共重合体を含んだ亜鉛めっき浴添加剤と、亜鉛イオンと、水酸化物イオンとを含有する。以後、水溶性共重合体と称したとき、特に言及のない限り、構成単位（ａ）および構成単位（ｂ）を含む水溶性共重合体のことを指すものとする。また、亜鉛めっき浴添加剤と称したとき、特に言及のない限り、構成単位（ａ）および構成単位（ｂ）を含む水溶性共重合体を含んだ亜鉛めっき浴添加剤（上述の本発明の亜鉛めっき浴添加剤）を指すものとする。
【国際調査報告】
2012032643.tif 000023
2012032643.tif 000024
2012032643.tif 000025
2012032643.tif 000026